(57)【特許請求の範囲】
【請求項１】
折り畳み可能なアンブレラ連結機構と、その上に配置された平面的なアンブレラと、を有するアンブレラ構造体であって、前記アンブレラは、ＰＴＦＥ糸からなる縦糸及び横糸を有する織物を有し、前記織物は、それぞれ５０〜９０本／ｃｍの数の縦糸と横糸を使用して二層又は多層状に織られており、前記横糸の数と前記縦糸の数の差は最大で５〜１０本／ｃｍであり、前記織物の上面と下面は同一の設計を有し、前記織物は、９００〜１，５００ｇ／ｍ２の重量を有することを特徴とするアンブレラ構造体。
【請求項２】
請求項１において、上縦糸と下縦糸を有する縦糸系が設けられ、前記上縦糸の糸が前記下縦糸の糸と同一であることを特徴とするアンブレラ構造体。
【請求項３】
請求項１又は２において、１ｍｍ以下の厚みを有することを特徴とするアンブレラ構造体。
【請求項４】
請求項１乃至３のいずれか１項において、前記縦糸と前記横糸が単糸及び／又は撚糸からなることを特徴とするアンブレラ構造体。
【請求項５】
請求項１乃至４のいずれか１項において、前記縦糸のタイターが前記横糸のタイターと同一であり、単糸からなる前記タイターは３５０〜３７０ｄｔｅｘであることを特徴とするアンブレラ構造体。
【請求項６】
請求項１乃至５のいずれか１項において、前記アンブレラが、折り畳まれていない状態において、少なくとも２０ｍの辺長又は直径を有することを特徴とするアンブレラ構造体。
【請求項７】
請求項１乃至６のいずれか１項に記載のアンブレラ構造体であって、前記縦糸を織り交ぜる際に、前記縦糸間の通路に少なくとも１本の単糸及び／又は撚糸を挿入することを特徴とするアンブレラ構造体。
【請求項８】
請求項１乃至７のいずれか１項において、パターン繰り返しあたり２本以上の横糸を単一横糸法によって挿入することを特徴とするアンブレラ構造体。
【発明の詳細な説明】
【技術分野】
【０００１】
本発明は、請求項１の前文に係る、折り畳み可能なアンブレラ連結機構と、その上に配置されたＰＴＦＥ糸からなる縦糸と横糸を有するアンブレラと、を有するアンブレラ構造体に関する。
【背景技術】
【０００２】
織物は、例えば、特許文献１に記載されている。特許文献１に記載されている織物では、縦糸の数は横糸の数の約２倍である。縦糸には単糸を使用し、横糸には２本の単糸からなる諸撚糸を使用している。本願出願人が提案した上記織物は、折り畳み可能なアンブレラ構造体に非常に適している。
【０００３】
特許文献２には、ＰＴＦＥ糸からなる耐熱性織物が記載されている。
【０００４】
直径又は辺長が１０ｍ以上の大型のアンブレラ構造体では、非常に高い張力に耐え得るとともに、アンブレラ構造体に過度のひずみが生じないようにアンブレラを折り畳むことを可能とする柔軟性としなやかさを有する織物が必要となる。
【０００５】
また、アンブレラ構造体用の織物は、通常は屋外で使用され、長期間にわたって多量の太陽放射にさらされるため、高い耐老化（経年劣化）性及び耐候性を有していなければならない。また、長期間にわたって使用するアンブレラ構造体用の織物には防水性も求められる。
【先行技術文献】
【特許文献】
【０００６】
【特許文献１】欧州特許出願公開第２  ０２４  ５４２  Ａ１号
【特許文献２】ドイツ特許出願公開第２  ４７８  ８５５  Ａ号
【発明の概要】
【発明が解決しようとする課題】
【０００７】
本発明は、強度、折り畳み性及び耐侯性に関する高い要求を考慮した織物からなるアンブレラ構造体を提供する目的に基づくものである。
【課題を解決するための手段】
【０００８】
本発明によれば、上記目的は、請求項１に記載のアンブレラ構造体によって達成される。好ましい実施形態は各従属請求項に記載されている。
【０００９】
本発明の一態様によれば、折り畳み可能なアンブレラ連結機構と、その上に配置された平面的なアンブレラと、を有するアンブレラ構造体であって、前記アンブレラが以下に記載する織物を有するアンブレラ構造体を提供する。
【００１０】
本発明に係る織物は、縦糸の数と実質的に同じ数の横糸を使用して二層又は多層状に織られており、上面と下面が同一の設計を有することを特徴とする。このような織物構造は、建築用途、特に織物構造体及びカバーに使用する場合に、非常に容易に折り畳むことができると共に、高い強度を有することが判明した。上面と下面が対称的な構造を有するため、高いひずみが生じた場合であっても、織物のコームアウト（ｃｏｍｂ−ｏｕｔ）が生じることを抑制することができる。
【発明を実施するための形態】
【００１１】
本発明の好ましい実施形態では、上縦糸と下縦糸を有する縦糸系が設けられ、上縦糸の糸は下縦糸の糸と同一である。糸は、ポリテトラフルオロエチレン（ＰＴＦＥ）からなる。上縦糸と下縦糸が対称的な設計を有するため、非常に良好な折り畳み挙動が得られる。
【００１２】
本発明の別の実施形態では、織物は約１ｍｍ以下の厚みを有しており、これにより、強度と折り畳み性のバランスが特に良好となる。好ましくは、織物は、０．８〜１ｍｍの厚みを有する。このような厚みとすることにより、特に大型のアンブレラ構造体に望まれる十分な防水性を得ることができる。好ましくは、織物構造体はコーティングを有していない。
【００１３】
また、本発明によれば、縦糸の数と横糸の数は５０〜９０本／ｃｍであることが好ましい。その結果、強度が非常に高いが、容易に折り畳むことができる織物を得ることができる。
【００１４】
本発明によれば、基本的に、横糸の数と縦糸の数はほぼ同じであることが好ましい。具体的には、本発明によれば、横糸の数と縦糸の数の差は最大で５〜１０本／ｃｍである。
【００１５】
大型のアンブレラ構造体のための本発明に係る織物の第１の実施形態では、縦糸の数は、７５〜８５本／ｃｍ、特に８１±２本／ｃｍであり、横糸の数は、７５〜８５本／ｃｍ、特に７７±２本／ｃｍである。その結果、優れた強度と良好な折り畳み性を得ることができる。大型のアンブレラ構造体のための本発明に係る織物の第２の実施形態では、縦糸の数は、５０〜６０本／ｃｍ、特に５４±２本／ｃｍであり、横糸の数は、５０〜６０本／ｃｍ、特に５８±２本／ｃｍである。この場合にも同様に良好な結果が得られる。第１の実施形態は、特に５３ｍの辺長を有する大型のアンブレラ構造体のための実施形態であり、第２の実施形態は、それよりも小型の２８ｍの辺長を有するアンブレラ構造体のための実施形態である。
【００１６】
上記特定の糸数を有する織物構造体に関する試験によれば、コーティングを使用することなく、ハイドロスタティックヘッド値（ｈｙｄｒｏｓｔａｔｉｃ  ｈｅａｄ）が２０ｃｍ以上の防水性が得られる糸密度であることが判明している。糸数のバランスがとれているため、細孔を比較的小さくすることができ、良好な防水性を得ることができる。また、縦糸と横糸の数が多いため、織物は特に高い引張強さを有する。
【００１７】
本発明の別の好ましい実施形態では、縦糸と横糸は、単糸及び／又は撚糸からなる。特に、縦糸と横糸は同一の設計を有する。特に、撚糸（撚り合わせられた複数の糸）の場合には、特に高い強度が得られる。
【００１８】
本発明の別の実施形態によれば、縦糸のタイターが横糸のタイターと同一であり、タイターを低く選択する構成とすることにより、建築用途のための織物の特性をさらに改良することができる。具体的には、単糸のタイターは、例えば３５０〜３７０ｄｔｅｘ、特に約３６０ｄｔｅｘとすることができる。そのように低い糸番手を使用することにより、特に柔軟な感触が得られる。撚糸のタイターは、少なくとも約７２０ｄｔｅｘであってもよい。
【００１９】
横糸は、基本的に、単糸と撚糸の組み合わせからなるものであってもよい。あるいは、横糸は撚糸からなるものであってもよい。この場合、横糸のタイターは縦糸のタイターと同一であることが好適である。例えば、単糸からなる横糸のタイターは３５０〜３７０ｄｔｅｘ、好ましくは約３６０ｄｔｅｘでとすることができる。特に、各単糸は同一のタイターを有することができる。撚糸とは、具体的には、少なくとも２本以上の単糸からなる糸を意味する。
【００２０】
通常、単糸を使用する場合には、撚糸と比較して、織物構造体においてわずかに多くの空間が必要となる。そのため、撚糸を使用することにより、わずかに厚い及び／又は特に柔軟な構造を有する織物を得ることができる。
【００２１】
本発明の別の好ましい実施形態では、撚糸（撚糸又は諸撚糸）を使用する場合には、これら撚糸は、他の糸とは異なる色を有する少なくとも１本の単糸を有する。これにより、織物全体に特定の色特性と高い色安定性を与えることができる。
【００２２】
２本の単糸からなる撚糸を横糸として使用する場合には、単位長さ当たりの単糸の数を横糸の数の２倍とすることができる。例えば、第１の実施形態のように、１ｃｍあたり７５〜８５本の横糸を設ける場合（すなわち、撚糸からなる横糸の数が７５〜８５本／ｃｍの場合）には、単糸の数は１５０〜１７０本／ｃｍとなる。撚糸からなる横糸の数を５０〜６０本／ｃｍとする第２の実施形態の場合には、単糸の数は１００〜１２０本／ｃｍとなる。
【００２３】
糸が撚り合わされていないか、わずかに撚り合わされた諸撚糸の代わりに、単糸が大きく絡み合った撚糸を使用することもできる。この場合、撚糸は、例えば３５０〜３７０ｄｔｅｘ、好ましくは約３６０ｄｔｅｘのタイターを有する２本の単糸からなることができる。比較的細い単糸からなる撚糸又は諸撚糸を使用することにより、同一のタイターを有する単糸を使用する場合と比較して、表面積が増加して撥水性が向上し、屋外建築物用途において特に有利となる。本発明の一実施形態によれば、横糸及び／又は縦糸を撚り合わせることによって織物の感触を向上させることができる。
【００２４】
本発明の一実施形態によれば、織物が９００〜１，５００ｇ／ｍ２の重量を有する場合に、特に良好な特性を有する屋外建築物用の織物を得ることができる。好ましくは、織物は、第１の実施形態の場合には１，４００ｇ／ｍ２の重量を有し、第２の実施形態の場合には９９０ｇ／ｍ２の重量を有する。
【００２５】
本発明によれば、織物を二層織物又は多層織物とすることにより、特に柔軟な感触と良好な防水性を得ることができる。織物の引張強さに関しては、織物が多層織り、特に二層織りされていることが特に有利である。織物が、本発明に係る比較的多数の縦糸及び横糸と共に二層織物構造を有する場合には、第１の実施形態の場合には１０，７５０Ｎ／５ｃｍを超える引張強さを得ることができ、第２の実施形態の場合には７２，５００Ｎ／５ｃｍを超える引張強さを得ることができる。
【００２６】
織物の継ぎ目の滑り（「コームアウト（ｃｏｍｂ−ｏｕｔ）」ともいう）を防止する（特に高い継ぎ目強度を得る）ために、縦糸を横糸と強く絡み合わせることが有利な場合がある。具体的には、第１の実施形態の場合には４，１５０Ｎ／５ｃｍの継ぎ目引張強度（耐コームアウト性）を得ることができ、第２の実施形態の場合には２，６５０Ｎ／５ｃｍの継ぎ目引張強度を得ることができる。
【００２７】
本発明の別の実施形態によれば、白い縦糸を使用すると共に、少なくとも横糸の一部が着色されていることが有利である。特に、織物構造体では、着色された横糸を周期的に設け、残りの横糸を白色とすることができる。例えば、４本目又は９本目毎に横糸が着色されていてもよい。その結果、着色された織物構造体を特に簡便かつ効率的な方法で得ることができる。本実施形態によれば、着色された糸を１つの糸系統にのみ設けるため、その後の処理工程において織物を特に容易に位置合わせすることができる。また、織物の外観を明確に調和させると共に均一にすることができる。本発明に係る織物によれば、高い機械的強度、特に耐風性、高い耐老化性、特にＵＶ安定性及び／又は良好な遮蔽性を達成することができる。
【００２８】
具体的には、アンブレラ構造体は、少なくとも２０ｍ、好ましくは２５〜６０ｍの直径又は辺長を有する大型のアンブレラ構造体として設計されている。直径及び辺長はさらに大きくすることもできる。折り畳み可能なアンブレラ連結機構は、基本的に公知である。通常、折り畳み可能なアンブレラ連結機構は、位置合わせ駆動部によって、折り畳まれたアンブレラ位置と折り畳まれていないアンブレラ位置との間で調節可能な複数のアームが連結された中央マストを有する。上述した本発明に係る織物は、アンブレラ構造体に加えて、日よけ構造物、大型のテント型アンブレラ、太陽光オーニング（ｓｕｎ−ｂｌｉｎｄ  ａｗｎｉｎｇ）、折り畳み式ブラインド（シェード）、テント型構造物及び／又は平面耐力構造物に使用することができる。また、これらの構造物では、織物は、広げた場合に２０〜１００ｍの幅を有することが好ましい。そのような大きなサイズ用の織物は、通常の機械的支持機構を使用する場合には、強度が高く、折り畳み性を有していないため、従来の織物では上述したような幅を有するものとすることは実際には不可能である。
【００２９】
具体的には、本発明の実施形態によれば、アンブレラは、折り畳まれていない状態において、少なくとも２０ｍ、好ましくは２５〜６０ｍの辺長又は直径を有する。第１の実施形態の場合には、アンブレラは５３×５３ｍのサイズを有し、第２の実施形態の場合には、アンブレラは２８×２８ｍのサイズを有する。
【００３０】
そのような構造体により、特に気温の高い地域において広い屋外空間を広範囲にわたって日よけすることができる。
【００３１】
特に、本発明によれば、ＰＴＦＥ糸は化学的に不活性でＵＶ安定性を有するため、砂漠地域で使用する場合に有利である。上述した織物の製造方法は、縦糸を織り交ぜる際に、縦糸間の通路に少なくとも１本の単糸及び／又は撚糸を挿入することを特徴とする。これにより、上述した織物構造体を製造することができる。この方法を実施するために、少なくとも２つ又は３つの糸キャリヤと、織物の色の配合のための少なくとも２つ又は３つの事前巻取装置と、を有する織機を使用することが好適である。
【００３２】
特に、別の実施形態によれば、パターン繰り返しあたり（ｐｅｒ  ｐａｔｔｅｒｎ  ｒｅｐｅａｔ）２本以上の横糸を単一横糸法（ｓｉｎｇｌｅ−ｗｅｆｔ  ｍｅｔｈｏｄ）によって挿入する（具体的には、パターン繰り返しあたり２本の横糸を挿入する）ことによって特に安定した織物構造体を得ることができる。